(57)【特許請求の範囲】
【請求項１】
二軸延伸フィルム又は内部に空洞を有する二軸延伸タイプのフィルムからなる支持体上に少なくとも二層以上の層構成からなる塗被層を設けたインクジェット記録シートにおいて、最表層の塗被層が、合成非晶質シリカの顔料と有機高分子接着剤及びカチオン性高分子染料定着剤を主成分としたものであり、該合成非晶質シリカの比表面積が３００ｍ2 ／ｇ以上で、体積平均粒子径が２．０〜４．０μｍで、上記最表層の塗被層の塗布量（固形分換算）は、４〜１０ｇ／ｍ2で、支持体直上層の塗被層は焼成クレー、炭酸カルシウム、水酸化アルミニウム、タルクのいずれかの顔料と有機高分子接着剤を主成分としたものであり、該支持体直上層の塗布量（固形分換算）は、２．０〜５．０ｇ／ｍ2であることを特徴とするインクジェット記録シート。
【発明の詳細な説明】
【０００１】
【発明の属する技術分野】
本発明は、インクジェット記録シートに関し、更に詳しくは、主として記録シート上に記録された画像や文字の濃度が高く、色調が鮮明であり、インクの滲みがなく、しかも耐水性のあるインクジェット記録シートに関するものである。
【０００２】
【従来の技術】
インクジェット記録方式は、騒音が少なく、現像や定着等のプロセスを必要とせず、且つ容易にフルカラー記録が行えることから各種プリンター等に利用され、近年急速に普及してきている。特にコンピューターにより発色画像が形成されることと、記録装置を比較的小型にすることができること、その装置の保守が容易であり、なおかつ駆動音及び記録音の発生が非常に低いという利点により、近年ファクシミリや各種プリンターの記録体として使用されている。
【０００３】
そして、水性インクを用いたインクジェット方式のプリンターの性能、例えばプリント速度、解像度などの向上によって、被記録用シートに対しても高速吸収性や高吸収容量、規則的なインクのドット径等、より高度な特性を要求されるようになり、インク受容層を支持体上に設けたいわゆること紙が開発されている。
【０００４】
例えば、特開昭６２−１５８０８４号公報には微粒子合成シリカを用い、高い水性インク吸収性、色再現性及び色濃度を持つインクジェット記録シートの製造方法が開示されている。しかし、該方法は前記した要求特性に応じる為に、微粒子合成シリカのような吸液性の優れた白色顔料を主成分とする被履層を１０ｇ／ｍ2 以上セルロ−スパルプを主成分とする基紙シート支持体上に設ける必要があり、このため非常に高価になるほか、印字されたドット径が過小になるという問題がある。
【０００５】
一方、特開昭６０−６３１９１公報のように１ｇ／ｍ2 以上、５ｇ／ｍ2 未満の塗工量で、その塗工材と基材の繊維質材料とが混在し、且つ前記基材の繊維質材料とが混在するという微塗工紙は、コストメリットはあるものの受容層が薄い為支持体の凹凸によりインクの吸収性（量、速度）に影響を受けやすくなり、その結果インクの吸収ムラを引き起こし、これがドットの不均一性となり、画像の印字品位が良好に得られない等の問題がある。
【０００６】
また、従来公知のインクジェット記録シートには印字された画像の耐水性が低く、耐水性を必要とする用途には適していなかった。
【０００７】
【発明が解決しようとする課題】
本発明は、二軸延伸フィルム又は内部に空洞を有する二軸延伸タイプのフィルムからなる支持体と、この支持体面上に形成され、かつバインダー樹脂及び顔料を主成分として含むインク受容層を有するインクジェット記録シートにおいて、インク吸収性及びドット再現性、ドット均一性が良好で、重ね印字部のインク流れ出しがなく、印字濃度が高く、耐水性が良好なインクジェット記録用シートを安価に提供しようとするものである。
【０００８】
【課題を解決するための手段】
本発明者らは、前記の従来技術の問題点を改善するために鋭意研究した結果、二軸延伸フィルム又は内部に空洞を有する二軸延伸タイプのフィルムからなる支持体上に少なくとも二層以上の層構成からなる塗被層を設けたインクジェット記録シートにおいて、最表層の塗被層が、合成非晶質シリカの顔料と有機高分子接着剤及びカチオン性高分子染料定着剤を主成分としたものであり、該合成非晶質シリカの比表面積が３００ｍ2 ／ｇ以上で、体積平均粒子径が２．０〜４．０μｍで、上記最表層の塗被層の塗布量（固形分換算）は、４〜１０ｇ／ｍ2で、支持体直上層の塗被層は焼成クレー、炭酸カルシウム、水酸化アルミニウム、タルクのいずれかの顔料と有機高分子接着剤を主成分としたものであり、該支持体直上層の塗布量（固形分換算）は、２．０〜５．０ｇ／ｍ2であることを特徴とするインクジェット記録シートを得ることにより、本発明を完成するに至った。
【０００９】
削除
【００１０】
【作用】
本発明のインクジェット記録シートは、印字される記録部の画像や文字の濃度が高く、色調の彩度が鮮明である。この理由は顔料の選択によるところが大きい。最上層の塗被層に使用される合成非晶質シリカは、体積平均粒子径が２．０〜４．０μｍであることが好ましい。
【００１１】
上記合成非晶質シリカについて、比表面積が３００ｍ2 ／ｇ以上であることが必要であり、比表面積が３００ｍ2 ／ｇ未満では粒子による隠蔽力に作用され、画像や文字の印字濃度が低くなる。特に、体積平均粒子径が３．０μｍであることを特徴とする上記合成非晶質シリカを使用すると、ドット径が均一で画像や文字の印字濃度が高く、色調の彩度が鮮明になる。
【００１２】
次に、支持体直上層の塗被層に使われるシリカ系顔料以外の顔料としては、焼成クレ−、炭酸カルシウム、水酸化アルミニウム、タルクのいずれかを使用できる。シリカ系顔料のように、平均体積粒子径や比表面積、吸油量には別段制限されない。
【００１３】
本発明の有機高分子接着剤を具体的に説明するが、この範囲に限定されるものではなく、各種の公知のものが使用できる。例えば、ポリビニルアルコ−ル、メチルセルロ−ス、カルボキシメチルセルロ−ス、メラミン、カゼイン、酢酸ビニル、エチレン酢酸ビニル、ポリエチレンイミンおよびこれらのポリマ−などが挙げられる。これらは、シリカ系顔料及びシリカ系顔料以外の顔料に、いずれも使用することができる。
【００１４】
記録部の耐水性を向上させる為に即ちインク染料を定着させることを目的とし、シリカ系顔料にカチオン性高分子染料定着剤を含有させることができる。インクには、大別して直接染料と酸性染料があるが、これらを、シリカ系顔料をカチオン活性させ、イオン結合により吸着作用を行うものである。シアン、マゼンタなどの酸性染料に対して特に有効である。
【００１５】
また、支持体直上層の塗被層に使用されるシリカ系顔料以外の顔料を含む該支持体直上層の塗被層をカチオン活性させることによっても、印字記録部の耐水性は向上される。ここでは、特にカチオン性高分子染料定着剤の添加について、必ずしも制限するものではない。
【００１６】
カチオン性高分子染料定着剤としては、具体的にポリアミドポリ尿素系樹脂、ポリアミド系樹脂、ポリエチレンイミンなどが挙げられる。カチオン性高分子染料定着剤についても、これらに制約されるものでなく、その他公知の各種のものが使用できる。
【００１７】
前記顔料の使用量は、最表層の塗被層に使用される合成非晶質シリカの顔料について、全固形分１００重量部に対して４０〜８０重量部好ましくは５０〜６０重量部である。同様に、支持体直上層の塗被層に使用されるシリカ系顔料以外の顔料について、全固形分１００重量部に対して４０〜８０重量部好ましくは６０〜７０重量部である。
【００１８】
前記バインダ−の使用量は全固形分１００重量部に対して、最表層の塗被層は６０〜２０重量部好ましくは５０〜４０重量部である。同様に、支持体直上層の塗被層は６０〜２０重量部好ましくは４０〜３０重量部である。
【００１９】
前記カチオン性高分子染料定着剤の使用量は全固形分１００重量部に対して５〜３０重量部好ましくは１０〜２０重量部である。
【００２０】
インク受容層の塗布量（固形分換算）は５．０〜１５ｇ／ｍ2好ましくは５〜１０ｇ／ｍ2である。最表層の塗被層の塗布量（固形分換算）については、３．５〜１０ｇ／ｍ2好ましくは４〜１０ｇ／ｍ2である。これに対して、支持体直上層の塗被層の塗布量（固形分換算）は、１．５〜５．０ｇ／ｍ2好ましくは２．０〜５．０ｇ／ｍ2である。
【００２１】
削除
【００２２】
削除
【００２３】
削除
【００２４】
削除
【００２５】
以下に、本発明の実施例を挙げて説明するが、本発明はこれらの例に限定されるものではない。
【実施例】
以下、実施例、比較例に従って本発明を具体的に説明する。
なお、実施例、比較例の部数はすべて重量基準（固形分換算）である。
実施例１
支持体として、厚み５０μｍの内部に空洞を有する二軸延伸タイプのポリエチレンテレフタレ−トフイルムを用い、そのコロナ処理面側に下記組成の下側層を乾燥重量が５ｇ／ｍ2となるようにエアナイフコ−タ−により塗布し１２０℃で１分間乾燥し、さらにその上側層を乾燥重量が１０ｇ／ｍ2となるようにリップダイレクトコ−タ−により塗布し１２０℃で２分間乾燥し受容層を有する本発明に係るインクジェット記録シートを得た。
下側層１
ポリエステル系樹脂（バイロナ−ルＭＤ１２００：東洋紡績社製）４０部
炭酸カルシウム        （ＴＰ−２２１ＧＳ：奥多摩工業社製  ４０％分散液）６０部
上記の配合で、固形分が、２０％となるように調整した。
上側層１
0003629645.tif 000002
上記の配合で、固形分が、１８％となるように調整した。
【００２６】
実施例２
下側層として下記の液を使用した以外は、実施例１と同様にして本発明に係るインクジェット記録シートを得た。
下側層２
0003629645.tif 000003
上記の配合で、固形分が、２０％となるように調整した。
【００２７】
実施例３
上側層として下記の液を使用した以外は、実施例１と同様にして本発明に係るインクジェット記録シートを得た。
上側層２
0003629645.tif 000004
上記の配合で、固形分が、１６％となるように調整した。
【００２８】
削除
【００２９】
削除
【００３０】
削除
【００３１】
削除
【００３２】
削除
【００３３】
削除
【００３４】
比較例１
上側層の塗布量を１５ｇ／ｍ2とした以外は、実施例１と同様にして本発明に係るインクジェット記録シートを得た。
【００３５】
削除
【００３６】
比較例２
下側層の塗布量を１０ｇ／ｍ2とした以外は、実施例１と同様にして本発明に係るインクジェット記録シートを得た。
【００３７】
印字評価
上記、実施例及び比較例で得たインクジェット記録シートを、エプソン社製プリンターＭＪ−７００Ｖ２Ｃで印字を行い評価する。（目視判定）
耐水性
上記、印字評価したものを流水中に、３０分間漬浸し常温乾燥後に、目視判定する。
【００３８】
削除
【００３９】
削除
【００４０】
削除
【００４１】
削除
【００４２】
なお、実施例（１〜３）、比較例（１〜２）における各特性の評価方法は次の通りである。
表面性
塗工面を観察し、肌、乾燥時の泡のあとについて目視で評価した。
（良い順に、◎、○、△、×）
乾燥性
エプソン社製フルカラープリンター７００Ｖ２Ｃで印字してから室温下（２０℃、６５％ＲＨ）に１５秒間放置した後、記録画像に指触した時に、インクがインク受容層内部に取り込まれて指に付着するか否かで４段階で評価した。
（良い順に、◎、○、△、×）
【００４３】
耐水性
１）エプソン社製フルカラープリンター７００Ｖ２Ｃで印字してから、記録画像に水滴を付着させ１分後に脱脂綿でふき取り、画像の消失具合で評価した。
２）エプソン社製フルカラープリンター７００Ｖ２Ｃで印字してから、記録画像に水滴を付着させ２４時間放置し、インクの滲み具合を４段階で評価した。
耐水性１と耐水性２の総合評価で
（良い順に、◎、○、△、×）
【００４４】
画像発色
エプソン社製フルカラープリンター７００Ｖ２ＣでＲ，Ｇ，Ｂ，Ｃ，Ｍ，Ｙ，Ｋを印字して記録画像を目視により観察し、画像濃度、画像の鮮明さを評価した。（良い順に、◎、○、△、×）
画像滲み
エプソン社製フルカラープリンター７００Ｖ２ＣでＲ，Ｇ，Ｂ，Ｃ，Ｍ，Ｙ，Ｋのべた画像と細線を印字し異なる２色の境界の滲み、あるいは細線の明瞭さを４段階で評価した。
（良い順に、◎、○、△、×）
【００４５】
【表１】
0003629645.tif 000005
【００４６】
【発明の効果】
以上詳述した通り、本発明のインクジェット記録シートは、ドット径が均一で画像や文字の印字濃度が高く、色調の彩度が鮮明になり、且つインク乾燥性や吸収性が優れている上、特に画像発色性が高く、滲みがなく耐水性及びコストにも優れている。